(57)【要約】【課題】本発明は、特に、管状要素を含み、この場合、前記環状要素に少なくとも１つの導体が導入されており、さらにガラス材料を含み、前記ガラス材料は導体を取り囲む、ランプ本体に関する。【解決手段】本発明は、ガラス材料が、管状要素と導体との間のシールを形成し、さらにこのガラス材料は、焼結ガラス、特に焼結ガラスリングを含み、前記焼結ガラスリングは、導体を好適には完全に取り囲むことを特徴としている。【選択図】図２
2020031057.tif 000002
【特許請求の範囲】
【請求項１】
本体、特にランプ本体であって、
−前記本体は、ガラス材料またはガラスセラミック材料からなる管状要素（１）を含み、前記管状要素（１）に少なくとも１つの導体、好適には金属導体（３）が導入されており、
−前記本体は、さらに少なくともさらなるガラス材料を含み、前記さらなるガラス材料は、前記導体を取り囲み、前記管状要素に接続されており、
前記さらなるガラス材料（５）は、前記管状要素（１）と前記導体、好適には前記金属導体（３）との間の気密シールを形成し、さらに前記さらなるガラス材料（５）は、焼結ガラス、特に焼結ガラスリングを含み、前記焼結ガラスリングは、前記金属導体を溶融後に完全に取り囲みかつ前記管状要素に対して気密に封止することを特徴とする、
本体。
【請求項２】
前記さらなるガラス材料は、第１の膨張係数α１を有し、前記管状要素は、第２の膨張係数α２を有するガラス材料またはガラスセラミック材料を含み、前記導体は、第３の膨張係数α３を有し、前記第１の膨張係数α１の値は、前記第２の膨張係数α２の値と、前記第３の膨張係数α３の値と、の間にある、
請求項１記載の本体。
【請求項３】
段階付けられた膨張係数α１〜αｎを有する複数の前記さらなるガラス材料が設けられ、前記管状要素は、第２の膨張係数αｎ＋１を有するガラス材料またはガラスセラミック材料を含み、前記導体は、第３の膨張係数αｎ＋２を有し、前記段階付けられた膨張係数α１〜αｎの値は、前記第２の膨張係数αｎ＋１の値と、前記第３の膨張係数αｎ＋２の値と、の間にある、
請求項１または２記載の本体。
【請求項４】
前記さらなるガラス材料または前記ガラスセラミック材料のＩＳＯ７８８４−８に準拠の変態温度Ｔｇは、５００℃よりも高く、好適には５５０℃よりも高く、特に５７０℃よりも高い、
請求項１から３までのいずれか１項記載の本体。
【請求項５】
前記さらなるガラス材料または前記ガラスセラミック材料のＩＳＯ７８８４−３に準拠の軟化温度は、前記ガラス材料の粘度が１０７．６ｄＰａ・ｓの場合、好適には８５０℃よりも高く、特に９００℃よりも高い、
請求項１から４までのいずれか１項記載の本体。
【請求項６】
前記さらなるガラス材料の熱膨張係数α１〜αｎは、１．１×１０−６Ｋ−１〜４．０×１０−６Ｋ−１の範囲にある、
請求項１から５までのいずれか１項記載の本体。
【請求項７】
前記管状要素の前記ガラス材料または前記ガラスセラミック材料は、石英ガラスであり、かつ／または、前記焼結ガラスの前記さらなるガラス材料は、以下のガラス材料、すなわちＧＳ１０，ＧＳ１５，ＧＳ２０，ＧＳ２５，ＧＳ３０またはＳｃｈｏｔｔガラス８２２８，８２２９，８２３０のうちの少なくとも１つ以上である、
請求項１から６までのいずれか１項記載の本体。
【請求項８】
前記さらなるガラス材料は、着色成分を含んでいる、
請求項１から７までのいずれか１項記載の本体。
【請求項９】
前記金属導体の材料は、
−タングステン
−モリブデン
−コバール
のうちの１つである、
請求項１から８までのいずれか１項記載の本体。
【請求項１０】
ランプ本体のためのガラス材料またはガラスセラミック材料からなる管状要素と、焼結ガラスの形態のさらなるガラス材料を有する導体と、の間の気密シールを製造するための方法であって、前記方法は、
−前記さらなるガラス材料をガラス粉末に粉砕するステップ（１００）と、
−粉砕された前記ガラス粉末から顆粒を形成するステップ（１０２）と、
−前記顆粒をガラスリングに乾式プレスするステップ（１０４）と、
−前記ガラスリングを焼結するステップ（１０６）と、
−前記導体に前記ガラスリングを備えるステップ（１０８）と、
−前記ガラスリングを前記導体に溶融するステップと、
−前記溶融によって前記導体および前記管状要素を前記ガラスリングに気密に封止するステップ（１１０）と、
を含んでいる方法。
【請求項１１】
前記ガラス粉末に着色成分が添加される、
請求項１０記載の方法。
【請求項１２】
前記ガラス粉末に粉砕するステップの後で、前記顆粒を形成するステップの前に、前記ガラス粉末に有機結合剤が加えられて引き続き霧化される、かつ／または、前記ガラス粉末は、５〜２０μｍの範囲の平均粒径に粉砕され、かつ／または、粉砕された前記ガラス粉末から得られる顆粒は、２５〜１５０μｍの範囲の平均粒径を有する、
請求項１０または１１記載の方法。
【請求項１３】
前記さらなるガラス材料の焼結は、前記ガラス材料の粘度が１×１０７〜１×１０８ｄＰａ・ｓの範囲にある前記さらなるガラス材料の焼結温度で好適には５〜３０分間行われる、
請求項１０から１２までのいずれか１項記載の方法。
【請求項１４】
焼結後、前記ガラスリングを前記導体に取り付け、さらなる温度ステップにおいて焼結体を前記導体に溶融する、
請求項１０から１３までのいずれか１項記載の方法。
【請求項１５】
前記ガラスリングを前記導体に溶融するステップは、１０−３〜１０−６ｄＰａ・ｓの粘度で５〜３０分間行われる、
請求項１４記載の方法。
【発明の詳細な説明】
【技術分野】
【０００１】
本発明は、ガラス材料またはガラスセラミック材料からなる管状要素を含み、該管状要素に少なくとも１つの導体が導入され、ならびにさらなるガラス材料を含み、該さらなるガラス材料は、導体を取り囲み、管状要素に接続されている、本体、特にランプ本体に関する。その他に本発明は、管状要素と導体との間の気密シールを製造するための方法にも関する。
【背景技術】
【０００２】
一般に、高温の光源では、アノード導体もカソード導体も気密にして、好適には石英ガラスからなりランプを収容する通常は管状の充填本体に導入しなければならないという問題が生じる。石英ガラスの僅かな熱膨張性に基づいて、充填本体の膨張係数と導体の膨張係数との間にある膨張係数を有するシール材料を使用して導体を気密に封止する必要がある。この目的のために、従来技術では通常、特殊なガラス材料からなるガラスビーズが使用される。ガラスビーズのためのガラス材料は、例えば米国特許第５，９７９，１８７号明細書（ＵＳ５，９７９，１８７Ｂ）から、例えば「Transition Glas Company Ltd, Unit 1 Global Court, Coldpit Road, Dannaby, Industrial State, Dannaby, South Yorkshire, United Kingdom」から提供されるシーリングガラスＧＳ１０を使用することが公知である。これに関しては、例えば「ｗｗｗ．ｔｒａｎｓｉｔｉｏｎｇｌａｓｓ．ｃｏｍ／ｐｒｏｄｕｃｔｓ／ｇｓ１０−ｇｒａｄｅｄ−ｓｅａｌ−ｇｌａｓｓ−ｒｏｄ／」が参照される。このガラスＧＳ１０は、８４．８重量％の割合のＳｉＯ２と、１０重量％の割合のＢｉ２Ｏ３と、４．７重量％の割合のＡｌ２Ｏ３と、０．４５重量％の割合のＢａＯと、０．０１重量％の割合のＦｅ２Ｏ３とを有するホウケイ酸ガラスである。ガラスＧＳ１０の膨張係数は、５０℃〜４００℃の温度範囲において、９．５〜１１．５×１０−７１／ケルビンの範囲にある。ガラスＧＳ１０からなるガラスビーズは、欧州特許出願公開第１５９８８４５号明細書（ＥＰ１５９８８４５Ａ２）にも開示されている。この欧州特許出願公開第１５９８８４５号明細書（ＥＰ１５９８８４５Ａ２）においても、米国特許第５，９７９，１８７号明細書（ＵＳ５，９７９，１８７Ｂ）においても、導体材料はタングステンであり、導体が挿入され、ランプもその中に配置されている管状ランプ本体は、好適には石英ガラスからなる。米国特許第５，９７９，１８７号明細書（ＵＳ５，９７９，１８７Ｂ）は、フラッシュランプもしくはレーザーランプである。介在ガラスとも称され、好適にはガラスＧＳ１０であるシーリングガラスは、ロッド溶融を介してそれ自体回転する電極に被着される。米国特許第５，９７９，１８７号明細書（ＵＳ５，９７９，１８７Ｂ）は、欧州特許出願公開第１５９８８４５号明細書（ＥＰ１５９８８４５Ａ１）と同様に、最も近い先行技術を表している。
【０００３】
米国特許第２，３１６，９９９号明細書（ＵＳ２，３１６，９９９Ｂ）からは、放電ランプにおけるガラス−タングステン溶融のための、導体の膨張係数と充填ガラスの膨張係数との間にある膨張係数を有するシーリングガラスからなるガラスビーズの手作業による溶融が公知である。
【０００４】
また独国特許発明第８８６０４３号明細書（ＤＥ８８６０４３Ｃ）も、たしかに米国特許第２，３１６，９９９号明細書（ＵＳ２，３１６，９９９Ａ）と同様の配置構成を示しているが、ガラス溶融ビーズがどのように製造されるかについての情報は提供されていない。
【０００５】
また特開２０１２／１９９１５３号公報（ＪＰ２０１２／１９９１５３Ａ２）は、石英ガラス容器およびタングステン電極を有するフラッシュランプを示しており、ここでは、タングステン電極に溶融される円筒形ガラスビーズが使用されている。
【０００６】
欧州特許第１００６５６０号明細書（ＥＰ１００６５６０Ｂ１）からは、高圧放電ランプおよび本体を備えた高圧放電ランプ用のリード導体が公知である。この欧州特許第１００６５６０号明細書（ＥＰ１００６５６０Ｂ１）による本体の管状要素は、セラミック材料からなる。欧州特許第１００６５６０号明細書（ＥＰ１００６５６０Ｂ１）によるセラミックは、ガラスセラミック系を形成するのではなくむしろ結晶性化合物に分類されるイットリウム−アルミニウム−ガーネット（ＹＡＧ）を含む。
【０００７】
欧州特許第０９８２２７８号明細書（ＥＰ０９８２２７８Ｂ１）は、高圧放電ランプ用の本体を示している。この欧州特許第０９８２２７８号明細書（ＥＰ０９８２２７８Ｂ１）による放電ランプハウジングもセラミックハウジングである。
【０００８】
シーリング材料として、欧州特許第１００６５６０号明細書（ＥＰ１００６５６０Ｂ１）から公知の高圧放電ランプのもとではセラミックシーリング複合材もしくはＡｌ２Ｏ３−ＳｉＯ２−Ｄｙ２Ｏ３の軟磁器が使用される。この種のシーリング複合材の熱的特性は、Liu Yuzhu, Geng Zhiting, Zhuang Weidong, He Huaqiangらによる「Study on thermal expansion behavior of Dy2O3 − Al2O3 − SiO2 glass」、Journal of Rare earth,26(2008)85-88に記載されており、ガラスシールとは全く異なる。
【０００９】
従来技術から公知のすべての方法の欠点は、それらが多くの方法ステップのために非常に手間がかかるものであったことにある。そのため、従来技術によれば、ガラスと電極とを予熱することは通常のことであった。その後、予熱されたガラスからはガラスビーズが成形され、このガラスビーズは、導体と一緒にランプ本体の封止材または充填本体に挿入し、引き続きシーリングガラスまたは介在ガラスを用いて封止材または充填本体と共に溶融させるために、冷却後に手作業で個々の導体に被着されていた。従来技術によるガラスビーズを製造するためのすべての方法は、ガラスビーズが手作業による方法でしか製造できないという欠点を有しており、このことは、非常に手間のかかる製造につながる。
【発明の概要】
【発明が解決しようとする課題】
【００１０】
したがって、本発明の課題は、従来技術の欠点を克服し、特に、代替的な方法と、簡単に製造することができる代替的な本体とを提供することにある。
【課題を解決するための手段】
【００１１】
この課題は、ガラス材料またはガラスセラミック材料からなる管状要素を含み、この場合、導体が、当該導体を取り囲み管状要素に導入されるさらなるガラス材料を有する、本体、特にランプ本体によって解決される。欧州特許第１００６５６０号明細書（ＥＰ１００６５６０Ｂ１）とは対照的に、管状要素はセラミック材料からではなく、むしろガラス材料またはガラスセラミック材料からなっている。石英ガラスの使用は特に有利である。このことは、特に可視光に対して透過性が高いという利点を有する。次いで、本発明によるさらなるガラス材料は、ガラス材料またはガラスセラミック材料からなる管状要素と導体との間の気密シールを形成する。本発明によれば、さらなるガラス材料は、従来のガラスではなく、むしろ、好適にはガラス粉末から製造される焼結ガラスであることが想定されている。この焼結ガラスは、例えば、焼結ガラスリングの形態で存在し、この場合、この焼結ガラスリングは、従来技術によるガラスビーズのように導体に被着されている。次いで、導体が焼結ガラスリングと共に管状要素に挿入され、焼結ガラス材料が溶融されると、管状要素と導体との間に気密シールが提供される。驚くべきことに、焼結ガラス材料では、焼結ガラス材料と導体および／または管状要素のガラス材料との溶融後の十分な気密性、すなわちガス密性が、６００℃を超える、好適には８００℃を超える、特に１０００℃を超える温度から２０００℃までの、特に１５００℃までの高温のもとでも達成される。この種の高温は、例えば、大電力を有する、例えば映画館の照明具本体のようなランプ本体において発生する。本願において気密またはガス密とは、１ｂａｒの圧力差のもとで、Ｈｅ漏れ率が少なくとも１×１０−８ｍｂａｒｓ−１未満であることを意味するものと理解されたい。特に好適には、Ｈｅ漏れ率はむしろ少なくとも１×１０−９ｍｂａｒｓ−１未満であってもよい。
【００１２】
焼結ガラスまたはシーリング材料の使用は、欧州特許第１００６５６０号明細書（ＥＰ１００６５６０Ｂ１）または独国特許出願公開第６９９３１８７７号明細書（ＤＥ６９９３１８７７Ｔ２）から公知のセラミックシーリング材料の場合とはまったく異なっている。そのため、焼結ガラスをシーリング材料として使用することは、亀裂形成を抑制する所定の割合の空気を閉じ込めることができる点で優れている。焼結ガラスは、ガラス粉末の焼結によって製造された多孔質ガラスである。焼結とは、高圧下のプレスによって引き起こされる粉末の成形を意味するものと理解されたい。特に、焼結ガラスは、ホウケイ酸塩含有ガラスから得ることができる。例えば、アルカリホウケイ酸ガラスは、自身が熱処理を受けると、可溶性の相（ナトリウムに富むホウ酸塩相）と不溶性の相（ケイ酸塩＝マトリックス）とに分離され得る。鉱酸で抽出することにより、可溶性の相を除去することができ、海綿状のケイ酸塩含有ネットワークが残留する。引き続き、その後の焼結プロセスにより、ケイ酸塩焼結ガラスが得られるが、その特性は石英ガラスとごく僅かしか異ならない。
【００１３】
同様に、当業者にとって驚くべきことは、５００℃を超える、好ましくは５５０℃を超える、特に５７０℃を超える非常に高い変態温度Ｔｇを有し、したがって、η＝１０７．６ｄＰａ・ｓの粘度のもとで８００℃を超える、好ましくは９００℃を超える高い軟化温度を伴うガラス材料が、導体および／または管状要素との溶融後にシーリング材料として十分な気密性、すなわちガス密性を有するガラスリングに焼結できることであり、このことは、８００℃を超える温度でのガラス材料の処理には問題があるため、より一層驚異的である。
【００１４】
高い透過性が優れている従来技術で使用されるようなシーリングガラスとしてのガラスビーズとは対照的に、焼結ガラスリングは、透過ガラスではなくむしろ乳白色に曇っており、そのためこの焼結ガラスリングは、その異なる光学特性に基づき容易に識別され得る。したがって、焼結ガラスリングの異なる製造方法は、従来技術のガラスビーズとは明らかに異なる焼結ガラスリングの形態のガラスシールをもたらす。焼結ガラス本体は、従来技術からのガラスビーズとは対照的に、閉じ込められた気泡に基づき不透明であり、従来技術からのガラスビーズに比べて明確に区別することができる。焼結ガラスの異なる光学特性は、焼結ガラスリングがランプ本体と導体とのガス密な接続を形成するために溶融される場合でも維持され続ける。
【００１５】
管状要素のガラス材料と管状要素に挿入される導体材料との間の膨張係数の大きな差と、ひいては上記で定められるような気密性、すなわちガス密性とを保証するために、シーリングガラスとして使用されるさらなるガラス材料の膨張係数が、管状要素のガラス材料またはガラスセラミック材料の膨張係数と、導体の膨張係数との間にあると有利である。シーリングガラスのさらなるガラス材料の熱膨張係数をα１で表し、管状要素のガラス材料またはガラスセラミック材料の熱膨張係数をα２で表し、導体の膨張係数α３で表すならば、第１の膨張係数α１の値が、α２およびα３の値の間にあると有利である。この種のシールは「直接シール（ｄｉｒｅｃｔ  ｓｅａｌ）」と称される。
【００１６】
しかしながら、シーリング要素が、唯一のガラスからなるのではなく、むしろ段階的な膨張係数α１〜αｎを有する複数のガラス材料からなり、管状要素のガラス材料が値αｎ＋１を有することも考えられる。導体の膨張係数の値は、αｎ＋２である。したがって、膨張係数の値α１〜αｎは、管状要素のガラス材料の膨張係数の値αｎ＋１と、導体の膨張係数の値αｎ＋２との間にある。この種のシーリングガラスは、「段階的シール（ｇｒａｄｅｄ  ｓｅａｌ）」と称され、とりわけ、ランプ本体および好適にはタングステンからなるリード導体の８００℃を超える高い加熱に結びつく大電流をランプ本体に導入する必要がある場合に使用される。導体の直径が大きい場合には、導体とランプ球との間の膨張差を直接シールで穴埋めできない可能性がある。したがって、そのような場合には、膨張の差を穴埋めする段階的シールが使用される。
【００１７】
本発明によれば、ランプ本体、特に管状ランプ本体は、従来技術とは対照的に、セラミック材料ではなく、ガラス材料またはガラスセラミックを含む。ガラス材料もガラスセラミックも、高い透過性によって優れており、特にＵＶ領域およびＩＲ領域までの可視波長領域においても優れている。
【００１８】
好適には、ランプ本体のためのガラス材料として、１９０ｎｍ〜３５００ｎｍの範囲の高い透過性によって優れ、特にＵＶ光に対しても透過的である石英ガラスが使用される。
【００１９】
管状本体のガラスとしての石英ガラスの膨張係数は、０．５〜０．６×１０−６Ｋ−１である。好適にはタングステンからなる導体の膨張係数は、４．４×１０−６Ｋ−１にある。焼結ガラスリングに対して例示的に使用される本発明によるガラス材料の膨張係数は、以下の表に示されるように介在的に存在する。
【００２０】
表１：例示的に使用されるガラスの膨張係数
【表１】
2020031057.tif 000003
【００２１】
焼結ガラス本体が唯一のシーリングガラス（例えばＧＳ１０）からなっている場合、これは「直接シール（ｄｉｒｅｃｔ  ｓｅａｌ）」と称される。それに対して、焼結ガラス本体が複数のシーリングガラスからなる場合、これは「段階的シール（ｇｒａｄｅｄ  ｓｅａｌ）」と称される。この「段階的シール」では、最初にガラス粉末が別個にプレスされ、引き続き当該成形体が一緒に焼結され、「段階的シール」が生じる。
【００２２】
「直接シール」および「段階的シール」に対する例は以下のとおりである。すなわち、直接シール：タングステン−ＧＳ１０−石英ガラス
段階的シール：タングステン−ＧＳ３０−ＧＳ２５−ＧＳ２０−ＧＳ１０−石英ガラス。
【００２３】
管状要素に対するガラス材料として、石英ガラスが使用される場合、この石英ガラスは、さらに自身の高い軟化温度により、高いランプ動作温度を可能にする。石英ガラスの極端に低い膨張性は、耐高温衝撃性につながるさらなる利点である。
【００２４】
シーリングガラスとして、例えば前述したように、シーリングガラスＧＳ１０，ＧＳ１５，ＧＳ２０，ＧＳ２５，ＧＳ３０のようなホウケイ酸ガラスが使用される。代替的なガラスとして、Ｓｃｈｏｔｔ−ガラス８２２８，８２２９および８２３０も考慮される。これらのガラスの特性に関しては、「ｗｗｗ．ｓｃｈｏｔｔ．ｃｏｍ／ｔｕｂｉｎｇ／ｇｅｒｍａｎ／ｐｒｏｄｕｃｔｓ／ｐｒｏｐｅｒｔｉｅｓ／ｍａｔｃｈｅｄ−ｓｅａｌｉｎｇ．ｈｔｍｌ」が参照される。Ｓｃｈｏｔｔガラス８２２８，８２２９および８２３０は、他のガラスと溶融可能である遷移ガラスである。ガラスビーズを、焼結ガラスリングの形態で着色により特徴付けるために、好適には封止ガラスに、着色成分、例えばＣｏＯ，Ｆｅ２Ｏ３，ＣｒＯ２を添加することができる。好適にはこれらの着色成分は、ガラスリングの焼結前にガラス粉末に添加される。
【００２５】
導体に対する材料として、特に、タングステンだけでなく、モリブデンまたはコバールも使用される。シーリングガラスによって穴埋めしなければならない熱膨張の差を可及的に少なくするために、ランプ球の熱膨張に可及的に近い熱膨張係数を有する材料が有利である。
【００２６】
本発明による本体、特にランプ本体の他に、本発明はさらにまた、管状要素と導体との間のシールを形成するガラス材料を製造するための方法も提供する。この本発明による方法は、ガラス材料が粉砕され、乾式プレスされ、焼結されることを特徴とする。
【００２７】
本発明による、焼結ガラスリングを製造するためのプロセスは、従来のプロセスに比べてかかる手間が大幅に低減され、多くのガラスリングを並行して製造することができ、このことは、結果として、製造の手間を低減させ、特にコストの削減にもなる。
【００２８】
本発明による方法のさらなる利点は、焼結ガラスリングを用いることにより、僅かな公差のもとでガラスリングの実際上変わらない寸法が可能になることである。したがって、例えば、ガラスビーズの製造における操作者による品質への影響を取り除くことができる。本方法のさらなる実施形態では、焼結ガラスリングを、着色によりガラスビーズとして特徴付けることが想定されている。このことは、着色成分をガラス粉末に添加し、ガラス材料に焼結させることによって可能である。顆粒およびガラス粉末の平均粒子サイズは、例えば２５〜１５０μｍの範囲にある。焼結温度は、１０７＊６ｄＰａ・ｓの粘度で定められているガラスの軟化温度の範囲にある。使用されるガラスの軟化温度は、好適には８５０℃より高く、特に９００℃より高く、８５０℃〜１５００℃、特に９００℃〜１４００℃の範囲にある。
【００２９】
本発明によるシーリング材料として使用される焼結ガラスのガラスビーズは、従来技術に比べて焼結体が気泡を所定の割合有することができるというさらなる利点を有する。この割合は、５〜２０体積％の範囲にある。この種の気泡は、ガラス内の亀裂伝播を抑制するという利点がある。ガラス内の亀裂の先端は、非常に狭幅な半径を有する。亀裂に張力がかかっていると、先端の狭幅な半径によって応力集中効果が非常に高くなり、このことは亀裂を前方に伝播させ得る。この種の亀裂が気泡に達すると、そこからは気泡の直径によって、応力集中効果の原因となる亀裂先端の半径が定められる。しかしながら、これらの気泡の半径は、通常の亀裂の半径よりも大幅に大きいため、応力集中効果は減少し、亀裂は停止する。したがって、焼結ガラスリングを用いることにより、亀裂および亀裂発生確率が大幅に低いシーリングガラスが提供される。気泡は、自身が導体および／または管状要素のガラス材料もしくはガラスセラミック材料と共に溶融されている場合、焼結ガラスにも含まれている。
【００３０】
欧州特許第１００６５６０号明細書（ＥＰ１００６５６０Ｂ１）とは対照的に、ガラスビーズは、シーリング材料としてランプ本体に載置されているが、それに反して欧州特許第１００６５６０号明細書（ＥＰ１００６５６０Ｂ１）では、シーリング材料は、ランプ本体と電極との間に導入されている。その上さらに、従来技術でのシーリング材料、特に欧州特許第１００６５６０号明細書（ＥＰ１００６５６０Ｂ１）のシーリング材料は、セラミックもしくは軟磁器であり、それらは本発明によるシーリング材料としての焼結ガラスとは完全に異なる。
【００３１】
以下では本発明を、それに基づく限定なしで、図面に基づき例示的に説明する。
【図面の簡単な説明】
【００３２】
【図１】従来技術によるランプ本体を示した図
【図２】本発明によるシーリングガラスリングを製造するための本発明による方法の個々のステップを示した図
【発明を実施するための形態】
【００３３】
図１には、管状要素１からなるランプ本体が示されており、該ランプ本体には、導体３、好適にはタングステンからなる導体３が挿入される。導体が管状ランプ本体に挿入される箇所には、ガラスビーズ５が、従来技術によるシーリングガラスとして設けられており、この場合、このガラスビーズのガラス材料は、導体材料の熱膨張係数と管状ランプ本体の熱膨張係数との間にある熱膨張係数を有する。シーリングガラスまたは介在ガラスとしてのガラスビーズを用いた溶融により、シーリングガラスの膨張係数の選択に基づき、シーリングガラスと充填ガラス材料との間の導体は、十分にストレスフリーで管状要素に気密に、すなわちガス密に挿入される。
【００３４】
先行技術におけるガラスビーズの被着は、好適には複雑なプロセスで行われていたのに対して、本発明によれば、図２に示されているように、複雑な方法で導体に被着されるガラスビーズの代わりに、本発明によりガラス粉末からそれに続く焼結によって得られる焼結ガラスリングを、シーリングガラスとして使用することが想定されている。
【００３５】
図２は、本発明による方法の個々のプロセスステップを詳細に示す。
【００３６】
最初に、ステップ１００に示されているように、例えばＳｃｈｏｔｔガラス８２２８，８２２９，８２３０のような高いＴｇと高い処理温度とを有するガラス材料がガラス粉末に粉砕される。それに続いて、ステップ１０２により、ガラス粉末は顆粒に変換される。ガラス粉末には、一義的な識別のために着色成分が、顆粒への変換前に添加され得る。次いで、ステップ１０４に示されているように、顆粒は、ガラスリングに乾式プレスされる。ガラスリングの乾式プレス後、ステップ１０６によりガラスリングは焼結される。次いで、焼結ガラスリングは、導体または電極上に導入され、それによって導体または電極に被着もしくは張り付けられる。このことは、ステップ１０８に示されている。次いで、シーリングガラスは、ステップ１１０において焼結ガラスリングの形態で導体もしくは電極上で溶融され、引き続き、ランプ本体は、導体をランプ本体のガラス材料またはガラスセラミック材料で焼結シーリングガラスと新たに溶融することにより気密に密閉される。ピンへの成形体の最初の溶融により、導体とガラスビーズと間の移行部は既に気密に封止される。これにより、ガラスビーズ自体もガス不透過性になる。それに続いて、上述したように管状ランプ本体のガラス材料またはガラスセラミック材料との溶融が起こる。
【００３７】
以下ではこの方法を、一実施例に基づきより詳細に説明するが、これは当該実施例への限定を意味するものではないことを述べておく。
【００３８】
本発明の方法によれば、ガラス材料が最初にガラス粉末に粉砕される。この粉砕は、例えば、セラミック砥石を追加したセラミックドラムにおいて行うことができる。典型的には、１０μｍの粉末の平均粒径が望ましい。引き続き、必要に応じて、例えばＣｏＯ，Ｆｅ２Ｏ３またはＣｒＯ２のような粉末状の着色顔料が、０．５〜５体積％、好適には０．５〜２体積％の割合で添加される。粉末は、例えばＳｙｎｔｈｏｍｅｒ社（ｗｗｗ．ｓｙｎｔｈｏｍｅｒ．ｃｏｍ）のＰｌｅｘｔｏｌ（登録商標）のような有機結合剤と混合され、いわゆるスプレータワーにおいてノズルによって霧化される。液状有機結合剤の表面張力により円形の液滴が形成され、この液滴はその後タワー内での噴霧中の乾燥により円形の流動可能な粒子、いわゆる顆粒を形成する。粉砕と顆粒の形成の後では、当該顆粒がガラスリングに乾式プレスされる。この目的のために、機械プレスにおいて成形すべき部品のネガに対応する中空室が充填され、機械プレスされる。この成形体は、引き続き、炉プロセスにおいて有機結合剤から解放され焼結される。有機結合剤は、第１の段階において２００〜３００℃の間の温度のもとで成形体から排出され、その際燃焼される。引き続き、この成形体は、焼結のためのゾーンを通過する。ここでの焼結温度は、各ガラスの軟化温度のもとに置かれる。この軟化温度は、１０７．６ｄＰａ・ｓのガラス粘度によって定められている。シーリングガラスに使用されるガラス材料、例えばＳｃｈｏｔｔガラス８２２８，８２２９，８２３０の場合、軟化温度は９００℃〜１２００℃の範囲にある。軟化温度の際または軟化温度付近での焼結持続時間は、５〜３０分である。
【００３９】
焼結により、機械的に安定した成形体が得られる。その後、導体は、シーリングガラスとして焼結ガラスリングを備える。そうしてさらなる熱プロセスでは、この焼結体または焼結ガラスリングは導体に溶融される。この溶融の温度は、１０６〜１０４ｄＰａ・ｓのガラス粘度の範囲にある。使用されるガラス材料、例えばＳｃｈｏｔｔガラス８２２８，８２２９，８２３０の場合、１０６〜１０４ｄＰａ・ｓの範囲の粘度での処理温度は、１２００℃〜１８００℃の間にある。溶融中、粘性ガラスの表面張力により、導体にしっかり溶融した円形のガラスビーズが焼結ガラスリングに形成される。これに対する持続時間は、５〜３０分である。これらのコンポーネントは、プロセス内で、例えばグラファイトや窒化ホウ素のような温度安定性でかつ液状ガラス非湿潤性の形態で維持される。
【００４０】
上記のようにして得られた導体と遷移ガラスとの複合体は、引き続き、例えば管状石英ガラス本体に挿入することができ、ランプ本体との溶融後、導体材料と管状本体との間の封止がガラスリングもしくはガラスビーズを用いて可能になり、この場合、石英ガラス本体は、ガラスリングもしくはガラスビーズを介して導体と気密に接続されている。
【００４１】
本発明による本体および焼結ガラスリングの形態のシーリングガラスを製造するための本発明による方法は、従来の方法に比べて、製造の容易さ、ガラスビーズの高い品質、再現可能な寸法および公差、ならびに着色成分の添加可能性によって優れている。その上さらに、ガラスビーズは、亀裂が回避されることによって優れている。
【００４２】
本発明のさらなる利点は、色または隠されたマーカーを焼結ガラスに導入することができ、色または隠されたマーカーに基づいて製品を一義的に識別することでき、ひいては新たな方法による製品偽造からの保護が可能になることにある。
【図１】
2020031057.tif 000004
【図２】
2020031057.tif 000005
【外国語明細書】
2020031057.tif 000006
2020031057.tif 000007
2020031057.tif 000008
2020031057.tif 000009
2020031057.tif 000010
2020031057.tif 000011
2020031057.tif 000012
2020031057.tif 000013
2020031057.tif 000014
2020031057.tif 000015
2020031057.tif 000016
2020031057.tif 000017
2020031057.tif 000018
2020031057.tif 000019
2020031057.tif 000020
2020031057.tif 000021
2020031057.tif 000022
2020031057.tif 000023
2020031057.tif 000024
2020031057.tif 000025